(57)【要約】【課題】本発明は、粘着剤樹脂組成物を、粘着テープに加工した際に、高い粘着力有しながら、且つ粘着テープを一度基材に貼合した後に再度剥離した際に凝集破壊しない粘接着剤を提供することを目的とする。【解決手段】重量平均分子量が１０万〜２００万であるアクリル系ポリマー（Ａ）と、１分子中に平均１．９〜２．５個のイソシアネート基を含有するポリイソシアネート（Ｂ）とを含有することを特徴とする粘着剤用樹脂組成物である。【選択図】  なし【特許請求の範囲】
【請求項１】
重量平均分子量が１０万〜２００万であるアクリル系ポリマー（Ａ）と、１分子中に平均１．９〜２．５個のイソシアネート基を含有するポリイソシアネート（Ｂ）とを含有することを特徴とする粘着剤用樹脂組成物。
【請求項２】
アクリル系ポリマー（Ａ）１００重量部に対し、１分子中に平均１．９〜２．５個のイソシアネート基を含有するポリイソシアネート（Ｂ）を０．１重量部〜１０重量部用いることを特徴とする請求項１記載の粘着剤用樹脂組成物。
【請求項３】
アクリル系ポリマー（Ａ）１００重量部中に水酸基を１〜１２ｍｍｏｌ含有することを特徴とする請求項１又は２記載の粘着剤用樹脂組成物。
【請求項４】
アクリル系ポリマー（Ａ）が、重量平均分子量１０万〜８０万であることを特徴とする請求項1から３いずれか記載の粘着剤用樹脂組成物。
【請求項５】
アクリル系ポリマー（Ａ）が、水酸基含有（メタ）アクリルモノマーと、水酸基含有（メタ）アクリルモノマー以外のモノマーとを共重合してなる共重合体であることを特徴とする請求項1から４いずれか記載の粘着剤用樹脂組成物。
【請求項６】
水酸基含有（メタ）アクリルモノマーが、少なくとも（メタ）アクリル酸２−ヒドロキシエチル又は（メタ）アクリル酸４−ヒドロキシブチルである請求項1から５いずれか記載の粘着剤用樹脂組成物。
【請求項７】
ポリイソシアネート（Ｂ）が、２，４−トリレンジイソシアネート、２，６−トリレンジイソシアネート、キシリレンジイソシアネート、ジフェニルメタンジイソシアネート、イソホロンジイソシアネート、１，５−ナフタレンジイソシアネート、ヘキサメチレンジイソシアネート、ビス（４−イソシアネートシクロヘキシル）メタンおよび水添化ジフェニルメタンジイソシアネートからなる群より選択される少なくとも１種のジイソシアネート、またはその誘導体であることを特徴とする請求項１から６いずれか記載の粘着剤用樹脂組成物。
【請求項８】
請求項１から７いずれか記載の粘着剤用樹脂組成物を用いてなる粘着剤。
【請求項９】
請求項１から７いずれか記載の粘着剤用樹脂組成物を用いてなる光学用粘着剤。
【発明の詳細な説明】
【技術分野】
【０００１】
本発明は、プラスチックフィルム、紙、ガラス、金属箔、液晶パネル、ＰＤＰ、タッチパネル（ＴＳＰ）等の光学用部材等に用いるアクリル系ポリマーからなる粘着剤用組成物並びに粘着剤に関する。
さらに詳しくは本発明は、粘着テープ等に加工した際にある程度以上の高い粘着力を有しながら、且つ粘着テープを一度基材に貼合した後に再度剥離した際に凝集破壊（基材への粘着剤の転着）していない物性を有する粘着剤組成物に関する。
【背景技術】
【０００２】
近年、アクリル系ポリマーからなる粘着剤は、工業用粘着テープ、粘着シート、ラベル、各種光学用（例えば、タッチパネル用、液晶パネル用偏光板固定用等）等の種々の分野で使用されている。こうした粘着剤は、粘着テープに加工した際にある程度以上の高い粘着力有しながら、且つ粘着テープを一度基材に貼合した後に再度剥離した際に凝集破壊（基材への粘着剤の転着）していない物性を有することが求められる。
【０００３】
そこで、例えばポリイソシアネート化合物とアクリル系ポリマーの反応点（架橋点）を適度に少なくすることで、高い粘着（接着）力を有する粘着剤を得られることが一般に知られている。ポリイソシアネート化合物とアクリル系ポリマーの反応点を適度に少なくするには、アクリルポリマーに対するポリイソシアネートの配合量を少なくする、又は、アクリルポリマー中のポリイソシアネートとの反応点（水酸基等）の含有量を減らす等の方法が一般に知られている。
しかし、アクリルポリマーに対するポリイソシアネートの配合量を少なくすると、粘着剤を塗工時に配合するイソシアネート化合物の割合が作業環境に起因して増減したり、大気中や溶剤中の水分とイソシアネートが反応することでイソシアネート基の量が減少した際に、その粘着剤の接着力が大きく変化することしばしば起こり良くない。
又、アクリルポリマー中のポリイソシアネートとの反応点（水酸基等）の含有量を減らし過ぎると、粘着テープを一度基材に貼合した後に再度剥離した際に凝集破壊が生じ、又反応点の含有量をあまり減らさないと高い粘着力を得ることが出来ない。
【０００４】
一方、例えばポリイソシアネート化合物とアクリル系ポリマーの反応点（架橋点）を適度に多くすることで高い凝集力を有する、即ち粘着テープを一度基材に貼合した後に再度剥離した際に凝集破壊（基材への粘着剤の転着）していない物性を有する粘着剤を得られることが一般に知られている。
ポリイソシアネート化合物とアクリル系ポリマーの反応点を適度に多くするには、アクリルポリマーに対するポリイソシアネートの配合量を多くする、又は、アクリルポリマー中のポリイソシアネートとの反応点（水酸基等）の含有量を増やす等の方法が一般に知られている。
しかしながら、アクリルポリマーに対するポリイソシアネートの配合量を多くしたり、アクリルポリマー中のポリイソシアネートとの反応点（水酸基等）の含有量を増やす等の処置を実施すると粘剤樹脂組成物を粘着テープ等に加工した際に高い粘着力を得ることが出来ない。
【０００５】
また、特許文献１では、炭素数４〜１２のアルキル基を有する（メタ）アクリル酸エステルモノマーを８０〜９９．９重量％、アクリル酸および／またはメタクリル酸を０．１〜４重量％および上記（メタ）アクリル酸エステルモノマーと上記アクリル酸およびメタクリル酸とに共重合可能な他のモノマーを０〜１９．９重量％の量で共重合させたアクリル酸エステル系共重合体と、軟化点９５〜１６０℃の粘着付与樹脂とからなる組成物に、反応硬化剤として１分子に約３個のイソシアネート基を有するポリイソシアネート系硬化剤やエポキシ系硬化剤を配合することで、ＪＩＳ−Ｚ−０２３７．８に準拠した粘着力測定法により測定されたステンレス等に対する粘着力が良好な粘着力を有し、且つステンレス等に１度貼り付け、一定時間養生後再度剥離する際に糊残り（粘着剤の凝集破壊）が発生しない粘着剤層を有する養生テープが開示されている。
しかし、特許文献１の実施例に於いて乾燥後粘着剤層の塗膜厚を２５μｍとした粘着テープの場合、ステンレスに１度貼り付け、一定時間養生後再度剥離する際に糊残り（粘着剤の凝集破壊）が発生しない組成では最も高いものでも、ＪＩＳ−Ｚ−０２３７．８に準拠した粘着力測定法では１１００ｇ／２５ｍｍの粘着力に留まっている。また、ステンレス基材に対する粘着力が１２００ｇ／２５ｍｍ以上のものでは基材への糊残り（粘着剤の凝集破壊）が生じてしまっている。
【先行技術文献】
【特許文献】
【０００６】
【特許文献１】特開平１０−６０４００公報
【発明の概要】
【発明が解決しようとする課題】
【０００７】
本発明は、粘着剤樹脂組成物を、粘着テープに加工した際に高い粘着力有しながら、且つ粘着テープを一度基材に貼合した後に再度剥離した際に凝集破壊しない粘接着剤を提供することを目的としている。
【課題を解決するための手段】
【０００８】
本発明者らは前記の課題を解決するため、鋭意検討の結果、特定の組成の樹脂組成物並びに、それを用いた粘着剤、粘着テープが前記問題を解決するものであることを見出し、本発明を完成させるに至った。
すなわち、本発明において、第１の発明は、重量平均分子量が１０万〜２００万であるアクリル系ポリマー（Ａ）と、１分子中に平均１．９〜２．５個のイソシアネート基を含有するポリイソシアネート（Ｂ）とを含有することを特徴とする粘着剤用樹脂組成物に関する。
【０００９】
また、第２の発明は、アクリル系ポリマー（Ａ）１００重量部に対し、１分子中に平均１．９〜２．５個のイソシアネート基を含有するポリイソシアネート（Ｂ）を０．１重量部〜１０重量部用いることを特徴とする上記発明の粘着剤用樹脂組成物に関する。
【００１０】
また、第３の発明は、アクリル系ポリマー（Ａ）１００重量部中に水酸基を１〜１２ｍｍｏｌ含有することを特徴とする上記いずれかの発明の粘着剤用樹脂組成物関する。
【００１１】
また、第４の発明は、アクリル系ポリマー（Ａ）が、重量平均分子量が１０万〜８０万であることを特徴とする上記いずれかの発明の粘着剤用樹脂組成物に関する。
【００１２】
また、第５の発明は、アクリル系ポリマー（Ａ）が、水酸基含有（メタ）アクリルモノマーと、水酸基含有（メタ）アクリルモノマー以外のモノマーとを共重合してなる共重合体であることを特徴とする上記いずれかの発明の粘着剤用樹脂組成物に関する。
【００１３】
また、第６の発明は、水酸基含有（メタ）アクリルモノマーが、少なくとも（メタ）アクリル酸２−ヒドロキシエチル又は（メタ）アクリル酸４−ヒドロキシブチルである上記いずれかの発明の粘着剤用樹脂組成物に関する。
【００１４】
また、第７の発明は、ポリイソシアネート（Ｂ）が、２，４−トリレンジイソシアネート、２，６−トリレンジイソシアネート、キシリレンジイソシアネート、ジフェニルメタンジイソシアネート、イソホロンジイソシアネート、１，５−ナフタレンジイソシアネート、ヘキサメチレンジイソシアネート、ビス（４−イソシアネートシクロヘキシル）メタンおよび水添化ジフェニルメタンジイソシアネートからなる群より選択される少なくとも１種のジイソシアネート、またはその誘導体であることを特徴とする上記いずれかの発明の粘着剤用樹脂組成物に関する。
【００１５】
また、第８の発明は、上記いずれか記載の粘着剤用樹脂組成物を用いてなる粘着剤に関する。
【００１６】
また、第９の発明は、上記いずれか記載の粘着剤用樹脂組成物を用いてなる光学用粘接着剤に関する。
【発明の効果】
【００１７】
本発明の粘着剤樹脂組成物は、粘着剤に用いることで、粘着テープに加工した際に高い粘着力有しながら、粘着テープを一度基材に貼合した後に再度剥離した際に凝集破壊しない特性を有する粘着テープが得られる粘着剤樹脂組成物を提供できた。
【発明を実施するための形態】
【００１８】
本発明の粘着剤用樹脂組成物について具体的に説明する。
水酸基を含有するアクリル系ポリマーにポリイソシアネートを添加し粘着剤とすることは既に知られており、ポリイソシアネートをアクリルポリマー中の水酸基と反応させることによってアクリル系粘着剤はある程度の粘着力を有し、様々な被着体に貼りつけても凝集破壊することなく剥離することが出来る。
ところが、粘着テープに加工した際にある程度以上の高い粘着力を有しながら、且つ粘着テープを一度基材に貼合した後に再度剥離した際に凝集破壊（基材への粘着剤の転着）していない物性を有する粘着剤を提供することは、上記した通り従来の技術では困難であった。
本発明者らは、粘着剤を粘着テープに加工した際にある程度以上の高い粘着力を有しながら、且つ粘着テープを一度基材に貼合した後に再度剥離した際に凝集破壊（基材への粘着剤の転着）していない物性を有するべく研究を重ねた結果、重量平均分子量が１０万〜２００万であるアクリル系ポリマー（Ａ）、及び、１分子中に平均１．９〜２．５個のイソシアネート基を含有するポリイソシアネート（Ｂ）を含有することを特徴とする粘着剤用樹脂組成物を用いることで上記の性能を達成できることを見出した。
【００１９】
アクリル系ポリマー（Ａ）は、粘着剤用樹脂組成物並びに粘着剤の主成分となるものであり、通常は、炭素原子数１〜１８程度のアルキル基を有する（メタ）アクリル酸アルキルエステルモノマーやカルボキシル基を有する単量体等を共重合させることにより製造される。
【００２０】
ここで使用される（メタ）アクリル酸アルキルエステルモノマーの例としては、水酸基を含有しないものでは（メタ）アクリル酸メチル、（メタ）アクリル酸エチル、（メタ）アクリル酸n−プロピル、（メタ）アクリル酸ｓｅｃ−プロピル、（メタ）アクリル酸n−ブチル、（メタ）アクリル酸ｓｅｃ−ブチル、（メタ）アクリル酸ｔｅｒｔ−ブチル、（メタ）アクリル酸イソアミル、（メタ）アクリル酸n−ヘキシル、（メタ）アクリル酸シクロヘキシル、（メタ）アクリル酸n−オクチル、（メタ）アクリル酸イソオクチル、（メタ）アクリル酸２−エチルヘキシル、（メタ）アクリル酸ウンデシルおよび（メタ）アクリル酸ラウリル等を挙げることができる。
【００２１】
また水酸基を含有する（メタ）アクリル酸アルキルエステルモノマーの例としては、（アクリル酸２−ヒドロキシエチル、（メタ）アクリル酸４−ヒドロキシブチル、（メタ）アクリル酸ヒドロキシプロピル、（メタ）アクリル酸ジヒドロキシプロピル等を挙げることができる。
【００２２】
また、本発明のアクリル系ポリマーを形成するカルボキシル基を有する単量体としては、（メタ）アクリル酸、イタコン酸、クロトン酸、マレイン酸、マレイン酸モノブチルおよび、β−カルボキシエチルアクリレート等のカルボキシル基を含有するモノマーを挙げることができる。
【００２３】
また、本発明で使用するアクリル系ポリマー（Ａ）には、上記の他にこのアクリル系ポリマーの特性を損なわない範囲内で他の官能基を有するモノマーが共重合していても良い。
【００２４】
ここで他の官能基を有するモノマーの例としては、（メタ）アクリルアミド、N−メチル（メタ）アクリルアミドおよびN−エチル（メタ）アクリルアミド等のアミド基を含有するモノマー；N-メチロール（メタ）アクリルアミドおよびジメチロール（メタ）アクリルアミド等のアミド基とメチロール基とを含有するモノマー、アミノメチル（メタ）アクリレート、ジメチルアミノエチル（メタ）アクリレートおよびビニルピリジン等のアミノ基を含有するモノマーのような官能基を有するモノマー等を挙げることができる。
【００２５】
さらに、上記のようなアクリル系モノマーの他に、エチレン性二重結合を有するモノマーを使用することができる。ここでエチレン性二重結合を有するモノマーの例としては、マレイン酸ジブチル、マレイン酸ジオクチルおよびフマル酸ジブチル等のα、β−不飽和二塩基酸のジエステル；酢酸ビニル、プロピオン酸ビニル等のビニルエステル；ビニルエーテル；スチレン、α−メチルスチレンおよびビニルトルエン等のビニル芳香族化合物；（メタ）アクリロニトリル等を挙げることができる。
【００２６】
また、上記のようなエチレン性二重結合を有するモノマーの他に、エチレン性二重結合を２個以上有する化合物を併用することもできる。このような化合物の例としては、ジビニルベンゼン、ジアリルマレート、ジアリルフタレート、エチレングリコールジ（メタ）アクリレ−ト、トリメチロールプロパントリ（メタ）アクリレート、メチレンビス（メタ）アクリルアミド等を挙げることができる。
【００２７】
さらに、本発明では、例えば、エチレン、プロピレン等のオレフィン類を共重合させることも可能である。本発明のアクリル系ポリマー（Ａ）は、有機溶媒中に上記の単量体を投入し、窒素ガス等の不活性ガス雰囲気下で、反応温度５０〜１００℃、反応時間２〜２０時間反応させることにより製造することができる。この反応に際しては、アゾビスイソブチロニトリルのような反応開始剤を使用する。こうして得られたアクリル系ポリマーの重量平均分子量は、通常は１０万〜２００万の範囲内にある。また、上記のようにして有機溶媒中で反応させることにより、アクリル系ポリマーは有機溶媒溶液として得られる。こうして得られたアクリル系ポリマーの有機溶媒溶液は、有機溶媒を分離せずそのまま使用することができる。
【００２８】
本発明のアクリルポリマーに水酸基を含有させる方法は、以下に限定されるものではないが、例えば上記水酸基含有（メタ）アクリルモノマーをアクリルポリマー重合時に共重合する方法、水酸基を含有する重合開始剤や連鎖移動剤を用いる方法等が挙げられる。
【００２９】
本発明のアクリル系ポリマーは重量平均分子量が１０万〜２００万であることが好ましく、１０万〜１５０万であることがさらに好ましく、１０万〜８０万であることがさらに好ましい。重量平均分子量が１０万未満だと粘着剤を基材から剥離した際に基材に粘着剤が転着してしまう恐れが生じる。また、重量平均分子量が２００万を超えると、粘着剤の粘度が高くなりすぎ塗工に支障が生じる。
【００３０】
本発明において、ポリイソシアネート（Ｂ）は、１分子中に平均１．９〜２．５個のイソシアネート基を含有することが好ましく、２〜２．３個を含有することがより好ましく、２〜２．２個を含有することがさらに好ましい。ポリイソシアネート（Ｂ）１分子中のイソシアネート基量が１．９個未満であると、粘着剤を基材に張り合わせた後、剥がす際に基材に糊残りが発生し易く好ましくない、又ポリイソシアネート（Ｂ）１分子中のイソシアネート基量が２．５個より多いと、粘着剤樹脂組成物を、粘着テープに加工した際にある程度以上の高い粘着力有しながら、且つ粘着テープを一度基材に貼合した後に再度剥離した際に凝集破壊（基材への粘着剤の転着）していない物性を有する粘着剤を得ることが困難となる。
【００３１】
又、本発明の粘着剤用樹脂組成物に含有されるアクリル系ポリマー（Ａ）は、水酸基を１００ｇ重量部中に１〜１２ｍｍｏｌ含有することが好ましく、１〜６ｍｍｏｌ含有することがより好ましく、１〜２．５ｍｍｏｌ含有することがさらに好ましい。アクリル系ポリマー（Ａ）１００ｇ重量部中の水酸基の含有量が１ｍｍｏｌ未満であると、ポリイソシアネートと反応する部位が少なくなりすぎるため、粘着剤樹脂組成物を、粘着テープに加工した際再度剥離した際に凝集破壊（基材への粘着剤の転着）する恐れがある。
また、アクリル系ポリマー（Ａ）１００ｇ重量部中の水酸基の含有量が１２ｍｍｏｌより多いと、塗工時に配合するポリイソシアネートの割合が作業環境に起因して増減したり、大気中や溶剤中の水分とイソシアネートが反応することでイソシアネート基の量が減少した際に、接着剤の接着力が大きく変化する問題が生じ易くなるため良くない。
【００３２】
さらに、本発明の粘着剤用樹脂組成物に含有されるポリイソシアネート中のイソシアネート基のモル数は、アクリル系ポリマー中の水酸基のモル数と当量以上であることが好ましく、より詳細には水酸基に対して、１．０〜３．０倍であることが好ましく、１．０〜２．０倍であることがより好ましく、１．０〜１．５倍であることがさらに好ましい。
接着剤に含有されるポリイソシアネート中のイソシアネート基のモル数が、アクリル系ポリマー中の水酸基のモル数の当量未満であると、塗工時に配合するポリイソシアネートの割合が作業環境に起因して増減したり、大気中や溶剤中の水分とイソシアネートが反応することでイソシアネート基の量減少した際に、接着剤の接着力が大きく変化する問題が生じ易くなり良くない。
又、ポリイソシアネート中のイソシアネート基のモル数が、アクリル系ポリマー中の水酸基のモル数の３．０倍より多いと、粘着力が低くなりすぎ易く、一度貼り合わせた被着体と剥がれ易くなる問題が生じ易くなる。
【００３３】
本発明に用いるポリイソシアネート（Ｂ）のポリイソシアネートの具体例として、トリレンジイソシアネート、クロルフェニレンジイソシアナート、ヘキサメチレンジイソシアナート、テトラメチレンジイソシアナート、イソホロンジイソシアネート、キシリレンジイソシアネート、ジフェニルメタンジイソシアネート、水添されたジフェニルメタンジイソシアネートなどのジイソシアネート化合物、及びこれらのジイソシアネートの誘導体としてジイソシアネートをトリメチロールプロパンなどと付加したイソシアネート化合物やイソシアヌレート化物、ビュレット型化合物、さらにはポリエーテルポリオールやポリエステルポリオール、アクリルポリオール、ポリブタジエンポリオール、ポリイソプレンポリオールなど付加反応させたウレタンプレポリマー型のイソシアネートなどを挙げることができる。これらのうち、ヘキサメチレンジイソシアネートが高い粘着力を得るために好ましく用いられる。
【００３４】
本発明に用いるポリイソシアネート（Ｂ）は、１分子中に平均１．９〜２．５個のイソシアネート基を含有することが好ましく、１分子中に平均１．９〜２．３個のイソシアネート基を含有することがより好ましく、１分子中に平均１．９〜２．１個のイソシアネート基を含有することがさらに好ましい。
上記のイソシアネート基含有量のポリイソシアネートとしては、上記ジイソシアネート及び上記ジイソシアネートート化合物、及びこれらのジイソシアネートの誘導体としてジイソシアネートから生成されるアロハネート型２官能イソシアネート化合物（例えば、日本ポリウレタン工業株式会社製コロネート２７７０）、モノアミンを用いたビウレット型２官能イソシアネート化合物、及びビウレット型、イソシアヌレート型、トリメチロールプロパン付加型３官能（１分子に３個のイソシアネート基を有する）ポリイソシアネートの１部のイソシアネート基（ポリイソシアネート１分子つき０．５〜１個のイソシアネート基）をモノアルコール、モノアミン、モノカルボン酸等と反応させることで、１分子中に平均２〜２．５個のイソシアネート基を含有するように調整したポリイソシアネート等が挙げられる。これらの、ポリイソシアネートは単独で使用しても、２種類以上を併用して用いても良い。
【００３５】
アクリル系ポリマー（Ａ）１００重量部に対し、ポリイソシアネート（Ｂ）は、０．１重量部〜３０重量部用いることが好ましく、０．１〜１５重量部用いることがより好ましく、０．２〜７重量部用いることがさらに好ましい。
アクリル系ポリマー（Ａ）１００重量部に対し、ポリイソシアネート（Ｂ）は、０．１重未満であると粘着剤樹脂組成物を、粘着テープに加工した際にある程度以上の高い粘着力有しながら、且つ粘着テープを一度基材に貼合した後に再度剥離した際に凝集破壊していない物性を有する粘着剤を得ることが困難となる。
アクリル系ポリマー（Ａ）１００重量部に対し、ポリイソシアネート（Ｂ）は、３０重部より多いと、粘着テープに加工した際にある程度以上の高い粘着力を得ることが出来ない。
【００３６】
本発明のアクリル系粘着剤組成物に配合できる他の成分としては、シランカップリング剤、タッキファイヤー、エポキシ硬化剤等の硬化剤、可塑剤および染料等を挙げることができる。上記の他の成分としては、既に公知の成分を単独あるいは組み合わせて配合することができる。
【００３７】
本発明に用いるシランカップリング剤としては、ビニルトリメトキシシラン，ビニルトリエトキシシラン，メタクリロキシプロピルトリメトキシシラン等の重合性不飽和基含有ケイ素化合物、３−グリシドキシプロピルトリメトキシシラン，３−グリシドキシプロピルメチルジメトキシシラン，３−グリシドキシプロピルトリエトキシシラン，２−（３，４−エポキシシクロヘキシル）エチルトリメトキシシラン等のエポキシ構造を有するケイ素化合物、３−アミノプロピルトリメトキシシラン，Ｎ−（２−アミノエチル）３−アミノプロピルトリメトキシシラン，Ｎ−（２−アミノエチル）−３アミノプロピルメチルジメトキシシラン等のアミノ基含有ケイ素化合物、３−クロロプロピルトリメトキシシラン等が挙げられる。
【００３８】
本発明のアクリル系粘着剤組成物は、通常の２液型粘着剤と同様に使用することができる。例えば、有機溶媒中に溶解若しくは分散しているアクリル系ポリマー中に所定量のポリイソシアネートを加えて充分に混合する。この際にタッキファイヤー、シランカップリング剤等の他の成分も必要により配合して混合する。
【００３９】
次いでこの混合物を剥離紙上に塗布し、溶剤を除去後支持体上に転写し接着剤として使用することができる。特に本発明のアクリル系粘着剤組成物は、上記のように支持体上に転写した後、常温で５日以上程度熟成させた後に使用することが好ましい。
【００４０】
本発明のアクリル系粘着剤組成物は、通常の２液型粘着剤と同様に使用することができる。例えば、有機溶媒中に溶解若しくは分散しているアクリル系ポリマー中に所定量のポリイソシアネートを加えて充分に混合する。この際にタッキファイヤー、シランカップリング剤等の他の成分も必要により配合して混合する。
【００４１】
本発明の光学用粘着剤は、具体的には、液晶パネル、液晶パネル用偏光板、液晶素子、ＰＤＰ、タッチパネル（ＴＳＰ）等の光学用部材等に用いる光学用フィルムや液晶素子用の偏光板等に用いることが出来る。
さらに詳しくは、例えば、液晶素子に用いられる場合、液晶素子は、所定の方向に配向した液晶成分が二枚の基板間に挟持された構造を有しており、この基板の表面には偏光板や偏光板と位相差板の積層体が貼着されている。このような液晶素子は、装置の軽量化、薄型化に適しているため、近年、この液晶素子を車載用、屋外計器用、さらにはパソコンのディスプレイや壁掛けテレビなどの表示装置として使用されるようになってきており、これに伴い使用環境も非常に過酷になってきている。このような過酷な条件下では、偏光板の寸法変化が生じ、この寸法変化に伴い、発泡、ハガレが生じやすくなったり、偏光板の寸法変化によって生ずる内部応力が偏光板周縁部に集中し、液晶素子の周縁部が中央部より明るかったり、あるいは暗くなったりするなどの液晶素子表面に色むらが発生する。
本発明の光学用粘着剤を用いると、上記のような過酷な条件下で使用しても、発泡、ハガレが生じることなく、液晶素子の周縁部が中央部より明るかったり、あるいは暗くなったりするなどの液晶素子表面に色むらが発生することがない。
【実施例】
【００４２】
次に製造例および実施例を挙げ、本発明をさらに詳しく説明するが、本発明はこれらによって限定的に解釈されない。なお、以下に示す実施例等において「部」は「重量部」を、「％」は「重量％」を表す。
【００４３】
（製造例１）
［アクリル系ポリマー１の製造］
セパラブル４口フラスコに温度制御用レギュレーター、冷却管、撹拌装置を取り付けて酢酸エチル１００部を仕込み、約７８℃に昇温し反応容器内を窒素置換した後、滴下管よりアクリル酸ブチル９９．７１部、アクリル酸４−ヒドロキシブチル０．１９部（モノマー１００gにつき水酸基１．３５ｍｍｏｌ）、アゾビスイソブチロニトリル０．１部を２時間かけて滴下した。滴下終了後、更に３時間反応を継続し重量平均分子量（Ｍｗ）が５２万のアクリル系ポリマー溶液１を得た。
【００４４】
（製造例２）
［アクリル系ポリマー２の製造］
セパラブル４口フラスコに温度制御用レギュレーター、冷却管、撹拌装置を取り付けて酢酸エチル１００部を仕込み、約７８℃に昇温し反応容器内を窒素置換した後、滴下管よりアクリル酸ブチル９９．５部、アクリル酸２−ヒドロキシエチル０．４部（モノマー１００gにつき水酸基２．９ｍｍｏｌ）、アゾビスイソブチロニトリル０.１部を２時間かけて滴下した。滴下終了後、更に３時間反応を継続し重量平均分子量（Ｍｗ）が５０万のアクリル系ポリマー溶液２を得た。
【００４５】
（製造例３）
［アクリル系ポリマー３の製造］
セパラブル４口フラスコに温度制御用レギュレーター、冷却管、撹拌装置を取り付けて酢酸エチル１００部を仕込み、約７８℃に昇温し反応容器内を窒素置換した後、滴下管よりアクリル酸ブチル９９．０部、アクリル酸２−ヒドロキシエチル０．８部（モノマー１００gにつき水酸基６．９ｍｍｏｌ）、アゾビスイソブチロニトリル０.１部を２時間かけて滴下した。滴下終了後、更に３時間反応を継続し重量平均分子量（Ｍｗ）が４８万のアクリル系ポリマー溶液３を得た。
【００４６】
（製造例４）
［アクリル系ポリマー４の製造］
セパラブル４口フラスコに温度制御用レギュレーター、冷却管、撹拌装置を取り付けて酢酸エチル１００部を仕込み、約７８℃に昇温し反応容器内を窒素置換した後、滴下管よりアクリル酸ブチル９９．９部、アクリル酸４−ヒドロキシブチル０．１部（モノマー１００gにつき水酸基０．７ｍｍｏｌ）、アゾビスイソブチロニトリル０.１部を２時間かけて滴下した。滴下終了後、更に３時間反応を継続し重量平均分子量（Ｍｗ）が５３万のアクリル系重合体溶液４を得た。
【００４７】
（製造例５）
［アクリル系ポリマー５の製造］
セパラブル４口フラスコに温度制御用レギュレーター、冷却管、撹拌装置を取り付けて酢酸エチル１００部を仕込み、約７８℃に昇温し反応容器内を窒素置換した後、滴下管よアクリル酸ブチル９９．９部、アクリル酸２−ヒドロキシエチル１．５部（モノマー１００gにつき水酸基１２．８ｍｍｏｌ）、アゾビスイソブチロニトリル０.１部を２時間かけて滴下した。滴下終了後、更に３時間反応を継続し重量平均分子量（Ｍｗ）が５３万のアクリル系ポリマー溶液５を得た。
【００４８】
（製造例６）
［ポリイソシアネート溶液１の製造］
ポリイソシアネート系化合物であるアロハネート型２官能イソシアネート化合物であるコロネート２７７０（日本ポリウレタン工業株式会社製）を酢酸エチルで５０％溶液になるように調整しポリイソシアネート溶液１とした。
【００４９】
（製造例７）
［ポリイソシアネート溶液２の調整］
１分子に３個のイソシアネート基を含有するトリメチロールプロパントリレンジイソシアネートを、平均１分子当たり０．８個のイソシアネート基相当のブチルアルコールで反応させた。その溶液を酢酸エチルで５０％溶液になるように調整しポリイソシアネート溶液２とした。
【００５０】
（製造例８）
［ポリイソシアネート３溶液の調整］
１分子に３個のイソシアネート基を含有するトリメチロールプロパンヘキサメチレンジイソシアネートを、平均１分子当たり０．６個のイソシアネート基相当のラウリルアルコールで反応させた。その溶液を酢酸エチルで５０％溶液になるように調整しポリイソシアネート溶液３とした。
【００５１】
（製造例９）
［ポリイソシアネート溶液４の調整］
１分子に３個のイソシアネート基を含有するトリメチロールプロパントリレンジイソシアネートを、平均１分子当たり１．５個のイソシアネート基相当のブチルアルコールで変性（反応）した硬化剤を酢酸エチルで５０％溶液になるように調整しポリイソシアネート溶液４とした。
【００５２】
（製造例１０）
［ポリイソシアネート５溶液の調整］
１分子に３個のイソシアネート基を含有するトリメチロールプロパンヘキサメチレンジイソシアネートを、酢酸エチルで５０％溶液になるように調整しポリイソシアネート溶液５とした。
【００５３】
上記製造例１〜５のアクリル系ポリマーと製造例６〜１０のポリイソシアネート溶液を表１に示した組み合わせにより、ＮＣＯ基とＯＨ基がｍｏｌ比でＮＣＯ基／ＯＨ基＝１．２となるように混合し、さらにタッキファーヤーとして荒川化学工業株式会社製パインクリスタルKE−３５９をアクリル系ポリマーとポリイソシアネートの合計量１００重量部に対し１７．５重量部を添加した後に、酢酸エチルにて混合溶液の不揮発分濃度を２５重量％の粘着剤用組成物溶液とし剥離紙上に乾燥後の厚さが２５μｍとなるように塗布し、乾燥後ポリエステルフィルムへ粘着剤用組成物を転写した。
【００５４】
【表１】
2012025843.tif 000002
【００５５】
粘着剤用組成物を転写したポリエステルフィルムを常温で７日間熟成して粘着テープを得た。
[試験方法]
上記のように調製した、実施例１〜９のテープおよび比較例１〜１１の比較テープについて、ＪＩＳ−Ｚ−０２３７．８に準拠した試験方法で評価した。
【００５６】
粘着力試験テープをステンレス板に２Ｋｇのハンドローラーで１往復して圧着させた。試料を２３℃、５０％ＲＨ雰囲気で約２４時間放置後、この試験テープを剥離角度１８０度、引張り速度５ｍｍ／秒の条件で剥離したときの強度の測定および剥離時に粘着剤が凝集破壊の有無を観察した。（剥離温度２３℃（常温））。
【００５７】
上記の粘着力、および剥離時の粘着剤の凝集破壊の有無を観察した試験の結果を表２に示す。
【００５８】
【表２】
2012025843.tif 000003
【００５９】
表２の結果より、本発明の粘着剤用樹脂組成物を用いた粘着剤のみが優れた粘着性能すなわち、高い粘着力を有しながら、剥離時に凝集破壊を起こさないことが明らかである。